ФИКСИРУЮЩИЙ ЭЛЕМЕНТ ДЛЯ ЭЛЕКТРОФОТОГРАФИИ, СПОСОБ ЕГО ПОЛУЧЕНИЯ, ФИКСИРУЮЩЕЕ УСТРОЙСТВО И ЭЛЕКТРОФОТОГРАФИЧЕСКОЕ УСТРОЙСТВО ФОРМИРОВАНИЯ ИЗОБРАЖЕНИЯ

1. Электрофотографический фиксирующий элемент, в котором ламинированы подложка, слой вулканизованного силоксанового каучука, слой вулканизованного клея на основе силоксанового каучука и слой фтористой смолы, при этом коэффициент α(5) интенсивности поглощения инфракрасного света и коэффициент α(20) интенсивности поглощения инфракрасного света удовлетворяют зависимости, выражаемой следующей формулой
1,03≤α(5)/α(20)≤1,30,
-1
-1
-1
-1
-1
-1
-1
-1
где α(5) означает коэффициент интенсивности поглощения инфракрасного света при 1020 см и 1260 см (1020 см/1260 см) участка, проба с которого взята в 5 мкм от внешней поверхности слоя вулканизованного силоксанового каучука, а α(20) означает коэффициент интенсивности поглощения инфракрасного света при 1020 см и 1260 см (1020 см/1260 см) участка, проба с которого взята в 20 мкм от внешней поверхности слоя вулканизованного силоксанового каучука, и при этом α(20) находится в диапазоне между значениями 0,8 или более и 1,2 или менее.
2. Электрофотографический фиксирующий элемент по п.1, в котором толщина слоя вулканизованного силоксанового каучука находится в диапазоне между 100 мкм или более и 500 мкм или менее.
3. Электрофотографический фиксирующий элемент по п.1, в котором, микротвердость типа С поверхности находится в диапазоне между 60° или более и 90° или менее.
4. Электрофотографический фиксирующий элемент по п.1, в котором слой вулканизованного силоксанового каучука содержит наполнитель в количестве от 40 до 60 об.%.
µ0
µ1
µ0
µ1
µ0
µ1
5. Электрофотографический фиксирующий элемент, в котором ламинированы подложка, слой вулканизованного силоксанового каучука, слой вулканизованного клея на основе силоксанового каучука и слой фтористой смолы, при этом микротвердость H и микротвердость Hудовлетворяют неравенству H/H≥2,5, где H означает микротвердость вулканизованного каучука, составляющего слой вулканизованного силоксанового каучука, а H обозначает микротвердость вулканизованного каучука, получаемого путем погружения вулканизованного каучука в метилсилоксановое масло в течение 24-х ч, и затем отвержден.
6. Электрофотографический фиксирующий элемент, в котором подложка, слой вулканизованного силоксанового каучука, содержащий наполнитель в количестве, находящемся в диапазоне между 40 об.% или более и 60 об.% или менее, слой вулканизованного клея на основе силоксанового каучука и слой фтористой смолы ламинированы в этом порядке,
при этом слой вулканизованного силоксанового каучука имеет толщину в диапазоне между 100 мкм или более и 500 мкм или менее, а микротвердость типа С поверхности находится в диапазоне между 60° или более и 90° или менее.
7. Фиксирующее устройство, включающее электрофотографический фиксирующий элемент по п.1 и нагревательный блок электрофотографического фиксирующего элемента.
8. Фиксирующее устройство, включающее электрофотографический фиксирующий элемент по п.5 и нагревательный блок этого электрофотографического фиксирующего элемента.
9. Фиксирующее устройство, включающее электрофотографический фиксирующий элемент по п.6 и нагревательный блок электрофотографического фиксирующего элемента.
10. Электрофотографическое устройство формирования изображения, включающее фиксирующее устройство по п.8.
11. Электрофотографическое устройство формирования изображения, включающее фиксирующее устройство по п.9.
12. Способ получения электрофотографического фиксирующего элемента, включающий стадии, на которых
(1) формируют слой силоксанового каучука, вулканизуемого присоединением, на подложке,
(2) вулканизуют слой силоксанового каучука, вулканизуемого присоединением, формируя тем самым слой вулканизованного силоксанового каучука,
(3) ламинируют слой фтористой смолы на поверхности слоя вулканизованного силоксанового каучука с помощью клея на основе силоксанового каучука, вулканизуемого присоединением, и
(4) вулканизуют клей на основе силоксанового каучука, вулканизуемого присоединением,
при этом способ дополнительно включает стадию, на которой облучают поверхность слоя вулканизованного силоксанового каучука ультрафиолетовым светом перед осуществлением стадии (3).
13. Способ получения по п.12, в котором стадия облучения ультрафиолетовым светом включает облучение поверхности слоя вулканизованного силоксанового каучука ультрафиолетовым светом таким образом, что слой вулканизованного силоксанового каучука удовлетворяет следующим зависимостям
1,03≤α(5)/α(20)≤1,30
0,8≤α(20)≤1,2,
-1
-1
-1
-1
-1
-1
-1
-1
где α(5) означает коэффициент интенсивности поглощения инфракрасного света при 1020 см и 1260 см (1020 см/1260 см) участка, проба с которого взята в 5 мкм от внешней поверхности слоя вулканизованного силоксанового каучука, а α(20) означает коэффициент интенсивности поглощения инфракрасного света при 1020 см и 1260 см (1020 см/1260 см) участка, проба с которого взята в 20 мкм от внешней поверхности слоя вулканизованного силоксанового каучука.
14. Способ получения электрофотографического фиксирующего элемента по п.12, в котором слой силоксанового каучука, вулканизуемого присоединением, содержит полиорганосилоксан, имеющий ненасыщенную алифатическую группу, и полиорганосилоксан, имеющий активный водород, связанный с кремнием, и при этом отношение количеств атомов активного водорода и ненасыщенных алифатических групп находится в диапазоне между 0,3 или более и 0,8 или менее.
2
2
15. Способ получения электрофотографического фиксирующего элемента по п.12, в котором стадия облучения ультрафиолетовым светом включает облучение ультрафиолетовым светом таким образом, что интегральное количество ультрафиолетового света, длина волны которого составляет 185 нм, оказывается в диапазоне между 300 мДж/см или более и 1000 мДж/см или менее.